(57)【要約】      （修正有）【課題】多孔体の有効面積を犠牲にせず、金属多孔体の取り扱い性を向上させる。【解決手段】三次元網目構造を有する多孔体からなるシート状の金属部１１と、この金属部１１の面方向に延びる樹脂部１２とが一体に形成されるとともに、金属部１１がチタンまたはチタン合金により形成されている。この形成方法は、前記金属部をインサート部品として、該金属部の縁部に連なるように前記樹脂部を射出成形することにより製造することができる。【選択図】図１
2006142622.tif 000002
【特許請求の範囲】
【請求項１】
三次元網目構造を有する多孔体からなるシート状の金属部と、該金属部の面方向に延びる樹脂部とが一体に形成されるとともに、前記金属部はチタンまたはチタン合金により形成されたことを特徴とする複合金属多孔体。
【請求項２】
前記金属部をインサート部品として、該金属部の縁部に連なるように前記樹脂部を射出成形するインサート成形を行うことにより、請求項１記載の複合金属多孔体を製造することを特徴とする複合金属多孔体の製造方法。
【発明の詳細な説明】
【技術分野】
【０００１】
本発明は、フィルタ、ガス拡散部材、放熱部材、吸水部材等に用いるのに好適な複合金属多孔体およびその製造方法に関するものである。
【背景技術】
【０００２】
金属多孔体は、フィルタ、ガス拡散部材、放熱部材、吸水部材といった様々な用途に適用可能であり、種々の装置に備えられている。しかしながら、金属多孔体は強度が低く、変形しやすいという性質を有しているため、取り扱いにくいという問題があった。
そこで、多孔体からなるフィルタ要素をフィルタ装置に組み込む際などの取り扱い時に生じる多孔体の損傷を防止するために、例えば下記特許文献１に示されるように、フィルタ要素の端区域に異なる物質を充填して補強する技術が提案されている。
また、金属発泡体を装置に取り付ける固定用穴等を設けるために、例えば下記特許文献２に示されるように、多孔体の細孔中に金属やプラスチック等の固体を充填することにより、強度を向上させる部分を設ける技術が提案されている。
【特許文献１】特開昭４８−１３９５６号公報
【特許文献２】特開平０８−５３７２３号公報
【発明の開示】
【発明が解決しようとする課題】
【０００３】
しかしながら、多孔体の表面に樹脂等を重ねることにより強度を向上させようとすると、補強部分に固定用穴を設けようとする場合に樹脂と金属とを同時に切削することになり、加工しにくく、形状付与が困難となってしまう。
また、金属多孔体は一般に製造が困難で、高価なものであるから、この多孔体を無駄なく利用してその性質を存分に発揮させることが望まれる。これに対し、表面に樹脂や金属等を塗り重ねるような補強では、多孔体の有効面積を小さくしてしまうため、結果的にコスト増大を招くことになる。
【０００４】
本発明は、以上の課題に鑑みてなされたもので、金属多孔体の有効面積を犠牲にせず、その取り扱い性を向上させることを目的とする。
【課題を解決するための手段】
【０００５】
このような課題を解決して、前記目的を達成するために、本発明の複合金属多孔体は、三次元網目構造を有する多孔体からなるシート状の金属部と、該金属部の面方向に延びる樹脂部とが一体に形成されるとともに、前記金属部はチタンまたはチタン合金により形成されたことを特徴とする。
【０００６】
また、本発明の複合金属多孔体の製造方法は、前記金属部をインサート部品として、該金属部の縁部に連なるように前記樹脂部を射出成形するインサート成形を行うことにより、請求項１記載の複合金属多孔体を製造することを特徴とする。
【発明の効果】
【０００７】
本発明の複合金属多孔体によれば、強度の低い前記金属部の周縁に樹脂部が設けられるので、取り扱い性のよい金属多孔体を実現することができる。また、樹脂部が金属部から張り出すように延びているから、樹脂部のみを加工することが可能となるので、装置固定用の穴等の形状を容易に付与することができる。
なお、樹脂部を設ける箇所は、金属部の全周に限らず、また外縁部にも限らず、必要に応じて部分的に設けることができる。また、複数の金属部を樹脂部で連結するような構成であってもよい。さらに、樹脂部をなす樹脂は、いわゆる合成樹脂に限らずエラストマーなどのゴム材なども含むものとする。
【０００８】
また、本発明の複合金属多孔体の製造方法によれば、金属部と樹脂部との接合部分において、金属部の側部に開口する気孔中に溶融樹脂が入り込んで固化するので、アンカー効果により金属部と樹脂部とが強固に接合された複合金属多孔体を形成することができる。
【０００９】
ここで、金属部と樹脂部との接合部分は、金属部の前記三次元網目構造に起因して、樹脂部が金属部の内側に入り込む深さが、金属部の外周における全域において不均一となり、狭い空間が入り組んだ構造となる。さらに、金属部の三次元網目を構成する骨部と樹脂部との接合部分を拡大してみると、部分的に接触していない隙間を形成している。このように、前記接合部分はミクロ的視野で狭い空間を多数含有する構成となっている。したがって、複合金属多孔体を例えば空気中や塩素ガス等の腐食性のガス中に置いたとき、あるいはこれらのガス等や水分が金属部を通過した際、前記接合部分においては、物質が拡散し難いことから、酸素イオンや腐食性イオンに濃度差が生じ、前記骨部に電位差が生ずることによって局部電池として作用することとなる。このため、前記接合部分における金属部にいわゆるすきま腐食が発生し、該金属部から樹脂部が剥れるおそれがある。
【００１０】
しかしながら、本発明の複合金属多孔体では、このような金属部がチタンまたはチタン合金により形成されているので、例えばステンレス鋼と比べて前記すきま腐食の発生を確実に抑制することが可能になり、この複合金属多孔体の使用環境にかかわらず、金属部の耐腐食性を向上させることが可能になり、金属部と樹脂部との良好な接合を長期にわたって維持することができる。
なお、金属部を形成するチタンとは、チタンを９８．０ｗｔ％以上含有する材質を意味し、チタン合金とは、チタンを９８．０ｗｔ％より少ない量含有する材質、例えばＴｉ−６Ａｌ−４ＶやＴｉ−１０Ｖ−２Ｆｅ−３Ａｌ等を意味している。
【発明を実施するための最良の形態】
【００１１】
以下、本発明の実施形態について、図を参照して説明する。
本発明の複合金属多孔体１０は、図１に示すように、シート状の金属部１１と、この金属部１１の面方向に延びる樹脂部１２とが一体に形成された矩形薄板状とされている。
【００１２】
金属部１１は、三次元網目構造を有する多孔体からなる矩形の薄板とされ、側部に開口する気孔が各方向に連通していることにより通気性、吸水性を有し、軽量で表面積が大きいという特性を有している。そして、この金属部１１は、チタンまたはチタン合金により形成され、具体的には、チタンを９８．０ｗｔ％以上含有する材質、またはチタンを９８．０％より少ない量含有する材質であって、例えばＴｉ−６Ａｌ−４ＶやＴｉ−１０Ｖ−２Ｆｅ−３Ａｌ等により形成されている。
【００１３】
樹脂部１２は、金属部１１の外周縁部に連なる薄板状とされ、金属部１１と略同じ厚さで段差なく形成されている。
これらの金属部１１と樹脂部１２とが一体に形成された複合金属多孔体１０は、全体として１枚の薄板部材をなしており、樹脂部１２が固定あるいは挟持される等して装置に取り付けられ、フィルタ、吸水部材、あるいは放熱体等として用いられるようになっている。
【００１４】
ここで、金属部１１と樹脂部１２との接合部分は、金属部１１の前記三次元網目構造に起因して、樹脂部１２が金属部１１の内側に入り込む深さが、金属部１１の外周における全域において不均一となり、狭い空間が入り組んだ構造となる。さらに、図２に示すように、金属部１１の三次元網目を構成する骨部１１ａと樹脂部１２との接合部分を拡大してみると、部分的に接触していない隙間１０ａを形成している。このように、前記接合部分はミクロ的視野で狭い空間１０ａを多数含有する構成となっている。
【００１５】
次に、以上のように構成された複合金属多孔体１０の製造方法について説明する。まず、金属多孔体である金属部１１の製造方法について図３に従い説明する。この金属多孔体は、各種方法により製造することができるが、本実施形態では、金属粉末を含むスラリーＳを、薄く成形して乾燥させたグリーンシートＧを焼成することにより製造する方法を説明する。
まず、スラリーＳは、例えば水素化粉砕されたチタン粉末、若しくはガスアトマイズ法により作製したチタン合金粉末等の金属粉末、有機バインダ（例えばメチルセルロースやヒドロキシプロピルメチルセルロース）、および溶媒（水）を含有する混合物とされ、必要に応じて、該混合物に加熱処理により昇華あるいは気化する発泡剤（例えば炭素数５〜８の非水溶性炭化水素系有機溶剤（例えばネオペンタン、ヘキサン、ヘプタン））や消泡剤（エタノール）等が添加される。
【００１６】
このようなスラリーＳは、グリーンシート製造装置３０のホッパ３１に貯蔵された後に、該ホッパ３１から、ローラ３２によって搬送されるキャリアシート３３上に供給される。キャリアシート３３上のスラリーＳは、移動するキャリアシート３３とドクターブレード３４との間で延ばされ、所要の厚さに成形される。成形されたスラリーＳは、さらにキャリアシート３３によって搬送され、加熱炉３５を通過する。そして、加熱炉３５中で乾燥されることにより、前記金属粉末が有機バインダによって接合された状態のグリーンシートＧが形成される。
【００１７】
なお、スラリーＳに発泡剤が含まれる場合、キャリアシート３３上に延ばされた状態のスラリーＳを、乾燥前に、高湿度雰囲気下にて加熱処理し、発泡剤を発泡させて発泡スラリーとしてから、乾燥処理を行ってグリーンシートＧを形成する。
このグリーンシートＧは、キャリアシート３３から取り外された後、図示しない真空炉にて脱脂、焼成されることにより、有機バインダが取り除かれ、金属粉末同士が焼結した金属多孔体（金属部１１）となる。ここで、有機バインダにはカーボンが含有され、このカーボンは前記焼成によっても取り除くことができず、金属部１１に残存する場合がある。具体的には、カーボンが金属部１１中に０．６ｗｔ％以下含まれる場合がある。
【００１８】
次に、以上のように形成された金属部１１を用いて複合金属多孔体１０を形成する方法について図４に従い説明する。この複合金属多孔体１０は、例えば既に固化している熱可塑性樹脂からなる樹脂部１２を加熱状態で金属部１１に圧着することによって形成することも可能であるが、本実施形態では、金属部１１をインサート部品としたインサート成形により樹脂部１２を一体に備えた複合金属多孔体１０を形成する方法について説明する。
【００１９】
まず、図４に示す一対の型板２０、２１間に形成されたキャビティ２２に、インサート部品として金属部１１を配置し、その後、ランナ２３からゲート２４を通じて射出した溶融樹脂２５をキャビティ２２内に充填する。そして、この溶融樹脂２５を冷却固化することによって、金属部１１と樹脂部１２とが一体とされた複合金属多孔体１０を形成する。ここで、型閉時のキャビティ２２の厚さ（型開閉方向の大きさ）は、金属部１１よりも若干小さくし、型閉時に型板２０、２１間で金属部１１が３〜９０％圧縮されるようにすると、金属部１１が、溶融樹脂の射出圧によりキャビティ２３に対して移動させられることを防止することができるとともに、金属部１１の平坦度を向上させることができる。
【００２０】
また、このようなインサート成形により複合金属多孔体１０を形成する際に、金属部１１の気孔径を１０μｍ〜２ｍｍ程度とするとともに、気孔率を４０〜９８％程度として、樹脂部１２をポリプロピレンにより形成する場合には、成形温度１８０℃、８０ｋＮで型締めし、成形圧２５ＭＰａで射出成形することによって、金属部１１の側部に開口する気孔中、５μｍ〜１０００μｍ程度の深さまで溶融樹脂２５が含浸して固化し（アンカー効果）、かつ金属部１１が、溶融樹脂２５の成形圧や冷却固化時の収縮挙動により変形しないことが確認できた。
なお、金属部１１の気孔径や気孔率が小さすぎると、溶融樹脂２５が気孔中に入り込めず前記アンカー効果が不十分となり、樹脂部１２との接合強度が十分に得られないおそれがある。一方、気孔径や気孔率が大きすぎると、金属部１１自体の強度が不足し、溶融樹脂２５の成形圧や冷却固化時の収縮挙動に耐えられず変形するおそれがある。
【００２１】
また、樹脂部１２の材質は、ポリプロピレンに限られず、熱可塑性樹脂、エラストマーなど、射出成形可能な材質であればよいので、耐熱温度や硬度等を考慮し、用途に応じて適宜選択すればよい。さらに、樹脂部１２は、図１に示すような平坦であってもよいが、ねじ挿通孔用の穴や、装置に対する嵌合用の溝形状、強度向上のためのリブ形状、ボスなどを樹脂成形時に設けておいてもよい。また、金属部１１に予め穴を設けておき、ここに溶融樹脂を充填するように射出することにより、金属部１１の端部だけでなく中程にも樹脂部１２を有する複合金属多孔体１０を製造することができる。
【００２２】
ここで、金属部１１と樹脂部１２との接合部分は、前述したように、ミクロ的視野で狭い空間１０ａを多数含有する構成となっているので、複合金属多孔体１０を後述するように例えば空気中や塩素ガス等の腐食性のガス中に置いたとき、あるいはこれらのガス等や水分が金属部１１を通過した際、前記接合部分においては、物質が拡散し難いことから、酸素イオンや腐食性イオンに濃度差が生じ、前記骨部１１ａに電位差が生ずることによって局部電池として作用することとなる。このため、前記接合部分における金属部１１にいわゆるすきま腐食が発生し、該金属部１１から樹脂部１２が剥れるおそれがある。
【００２３】
しかしながら、本実施形態の複合金属多孔体１０では、このような金属部１１がチタンまたはチタン合金により形成されているので、例えばステンレス鋼と比べて前記すきま腐食の発生を抑制することが可能になり、この複合金属多孔体１０の使用環境にかかわらず、金属部１１の耐腐食性を向上させることが可能になり、金属部１１と樹脂部１２との良好な接合を長期にわたって維持することができる。
【００２４】
このようにして製造された複合金属多孔体１０は、次のような用途に用いられる。
図５に、複合金属多孔体１０をフィルタ４０として備える空気清浄機等の多層フィルタ装置において、フィルタ４０を収容するフィルタユニット４１を示す。
フィルタユニット４１は、樹脂や金属からなるフィルタボックス４２に、複数枚のフィルタ４０を挿入し、フィルタボックス４２に蓋部材４３を取り付けた構成である。
【００２５】
このフィルタユニット４１では、フィルタ４０の樹脂部１１をエラストマー等の弾性部材で形成することにより、フィルタボックス４２および蓋部材４３に対して気密性を持たせ、ろ過対象となる流体をもれなく金属部１１部分に通過させることができる。なお、酸化チタンなどの光触媒を担持させて金属部１１を製造すれば、フィルタに捕捉されたガス状汚染物質を光の照射により分解することができ、より空気清浄効果を高めることができる。
【００２６】
図６に、複合金属多孔体１０を充填物支持板５０として備える充填塔５１を示す。充填塔５１は、垂直な円筒形シェル５２内に充填物５３を充填したもので、充填物５３の上部に配置された液分散板５４を通じて上方から均一に分散された液が充填物５３の表面を流下するとともに、下方から送り込まれたガスが充填物５３の間隙を流れて液と接触しながら上昇する構造により、ガス中の成分を液中に吸収させる装置であり、脱臭、排ガスの洗浄等を行うことができる。
この充填塔５１において、充填物支持板５０としての複合金属多孔体１０は、固定用穴が設けられた樹脂部１２がシェル５２にねじ止め等により固定されて、金属部１１で液体およびガスを通過させながら充填物を支持している。
【００２７】
図７に、複合金属多孔体１０を吸水部材６０として備える加湿器６１を示す。
この加湿器６１は、水を保持するタンク６２の底部６３に吸水部材６０を立設した構成を有し、微細な連通気孔の浸透圧により吸水部材６０の気孔中にタンク６２から水を吸い上げさせ、表面積の大きい金属部１１から蒸発させることにより、空気中の湿度を高めることができる。この加湿器６１において、吸水部材６０としての複合金属多孔体１０は、タンク６２の底部６３に形成された溝部６４に樹脂部１２を挿入させることにより固定され、多孔質の金属部１１の一部が水没している。
【００２８】
なお、この吸水部材６０において、樹脂部１２は装置に複合金属多孔体１０を固定するための部分であるので、金属部１１の強度はあまり要求されない場合には樹脂部１１が金属部１１の全周に設けられている必要はなく、たとえば矩形の金属部１１の１辺のみに設けるだけでもよい。
【００２９】
図８に、電極７０およびフィルタ７１として複合金属多孔体１０を備え、塵埃を帯電させて集塵する集塵装置７２を示す。この集塵装置７２では、複合金属多孔体１０である電極７０と電極７３との間に電圧を印加して放電させ、これら電極間で帯電した塵埃をフィルタ７１で集塵させることができる。複合金属多孔体１０である電極７０およびフィルタ７１は、樹脂部１２に穴等の固定用形状が設けられ、装置にねじ止め等により固定されている。
【００３０】
この電極７０およびフィルタ７１は、樹脂部１２の部分で装置に固定することができるので、樹脂部１２を電気絶縁性材料で形成することにより容易に絶縁でき、装置構成を単純化することができる。また、電極７０において金属部１１と電源とを接続するために、樹脂部１２を導電性樹脂で形成したり、樹脂部１２の表面に金属配線をプリントしたりしてもよい。
【００３１】
図９に、放熱体８０として複合金属多孔体１０を備えるクーラーユニット８１を示す。このクーラーユニット８１は、基板部８２に樹脂部１２を固定されて並列する複合金属多孔体１０の金属部１１がヒートシンクを構成しており、ファン８３の送風で金属部１１が冷却されることにより、基板部８２側に配置されたコンピュータのＣＰＵ等を冷却するための装置である。この場合、樹脂部１２には熱伝導性樹脂が使用される。複合金属多孔体１０は金属部１１の表面積が大きく軽量であるので、このようなＣＰＵクーラの他、種々の装置における放熱体に好適である。
【００３２】
図１０に、固体高分子型燃料電池のガス拡散電極９０、９１に適用された複合金属多孔体１０を示す。このガス拡散電極９０、９１は、複数枚の金属部１１が面方向に間隔をおいて配置された状態で、各金属部１１間を埋めるとともに全体の外周を囲むように樹脂部１２が設けられている。そして、各金属部１１の一端には、樹脂部１２の外周まで延びる金属薄板タブ９２が接続されている。金属薄板タブ９２は、インサート成形前の各金属部１１に溶着されていて、インサート成形により樹脂部１２と一体とされている。
【００３３】
この燃料電池は、図１１に示すように、陽極のガス拡散電極（空気極）９０と陰極のガス拡散電極（燃料極）９１との間に電解質膜９３を挟んだ層状構造となっていて、各ガス拡散電極９０、９１の金属部１１の表面には、電解質膜９３に接する触媒９４が塗布形成されている。電解質膜９３を挟んで対向する空気極９０および燃料極９１は、各金属部１１が交互に直列に接続されるように、各金属薄板タブ９２が配線９７により接続されており、直列の両端に位置する金属部１１（金属薄板タブ９２）が電池の陽極９５、陰極９６として機能する。
【００３４】
ここで、燃料極９１に燃料を供給する燃料供給部９８は、毛管作用により燃料を供給保持する多孔質部９９と、シールのために外周に設けられた樹脂部１００とからなる構造となっている。燃料供給部９８と燃料極９１とは、燃料供給部９８の樹脂部１００と燃料極９１の樹脂部１２とをたとえば超音波接合することにより固定される。
【００３５】
また、本発明の複合金属多孔体１０は、図１２および図１３に示すような構成の燃料電池においても、ガス拡散電極１１０として用いることもできる。
このガス拡散電極１１０（１０）は、複数枚の金属部１１が面方向に間隔をおいて配置された状態で、各金属部１１間を埋めるとともに全体の外周を囲むように樹脂部１２が設けられていて、各金属部１１の一方の面に触媒層（図示せず）が形成されている。そして燃料電池は、２枚のガス拡散電極１１０間に電解質層１１１を挟み込み、各ガス拡散電極１１０の触媒層を電解質層１１１に臨ませて、各金属部１１を順次直接に配線する構成となっている。
【００３６】
図１２に示す構成は、金属部１１に食い込む突起１１２ａを有する導電性コ字状の接続部材１１２によって、互いに対向して配置された金属部１１をたすきがけ状に順次接続するものである。
また、図１３に示す構成は、対向する２対の金属部１１近傍の樹脂部１２部分を挟み込む挟持部１１３ａと、この挟持部１１３ａから金属部１１へ向かって延びる接続部１１３ｂとを有する導電性クリップ状の接続部材１１３によって、互いに対向して配置された金属部１１をたすきがけ状に順次接続するものである。
このような接続部材１１２、１１３を用いて金属部１１を接続する構成とすれば、図１０に示すような別部材の金属薄板タブ９２を設ける必要がない。
【００３７】
さらに、本発明の複合金属多孔体１０は、電極１２０、電解質層１２１およびセパレータ板１２２を多層に積層する構成のスタック型の固体高分子型燃料電池（図１４）におけるガス拡散電極１２０として用いることもできる。なお、セパレータ板１２２は、空気や燃料となるガスまたは液体を通過させず、導電性を有するたとえばカーボン板や耐食性のある金属板などで形成されている。
【００３８】
図１５および図１６に、本実施形態の複合金属多孔体１０（ガス拡散電極１２０）を示す。このガス拡散電極１２０は、金属部１１の周囲を囲み面方向に延びる樹脂部１２とからなる板状の部材で、金属部１１に隣接して樹脂部１２を貫通し、金属部１１の気孔に連通する２つの連通孔１２０ａ、１２０ｂと、金属部１１から離れた位置に設けられて樹脂部１２を貫通する２つの貫通孔１２０ｃ、１２０ｄと、樹脂部１２の四隅に設けられて固定用のボルト等を挿通させるボルト挿通孔１２０ｅとを有している。これら連通孔１２０ａ、１２０ｂ、貫通孔１２０ｃ、１２０ｄ、１２０ｅは、複合金属多孔体１０の製造時に金型によって成形することができる。
【００３９】
電解質層１２１には、ガス拡散電極１２０の各孔に連通する貫通孔が設けられている。すなわち、電解質層１２１には、ガス拡散電極の連通孔１２０ａ、１２０ｂおよび貫通孔１２０ｃ、１２０ｄに連通する貫通孔１２１ａと、ボルト挿通孔１２０ｅに連通するボルト挿通孔（図示せず）が形成されている。
また、セパレータ板１２２にも、ガス拡散電極１２０の各孔に連通する貫通孔が設けられている。すなわち、セパレータ板１２２には、ガス拡散電極の連通孔１２０ａ、１２０ｂおよび貫通孔１２０ｃ、１２０ｄに連通する貫通孔１２２ａと、ボルト挿通孔１２０ｅに連通するボルト挿通孔（図示せず）が形成されている。
【００４０】
積層されたガス拡散電極１２０、電解質層１２１およびセパレータ板１２２は、各ボルト挿通孔にボルトを挿通させてナットで固定することにより、一体に固定することができる。
【００４１】
電解質層１２１を挟んで積層された２枚のガス拡散電極１２０は、表裏を異ならせて配置され、一方が燃料極１２０Ａ、他方が空気極Ｂとなっている。
すなわち、燃料極１２０Ａの連通孔１２０ａと空気極１２０Ｂの貫通孔１２０ｄ、燃料極１２０Ａの連通孔１２０ｂと空気極１２０Ｂの貫通孔１２０ｃとが連通して、燃料電池の厚さ方向（図１４の左右方向）に延びる燃料供給路Ｆ１および燃料排出路Ｆ２が形成される。燃料供給路Ｆ１に供給された燃料は、各燃料極１２０Ａの金属部１１の連通気孔中を通過しながら電解質層１２１と触媒層の界面に水素を供給し、残ガスは燃料排出路Ｆ２を通じて排出される。図１４は、図１５に示すＡ−Ａ線に沿う断面図であり、燃料の供給経路のみを示している。
【００４２】
同様に、燃料極１２０Ａの連通孔１２０ｃと空気極１２０Ｂの貫通孔１２０ｂとが連通して、燃料電池の厚さ方向に延びる空気供給路（図示せず）が形成されるとともに、燃料極１２０Ａの連通孔１２０ｄと空気極１２０Ｂの貫通孔１２０ａとが連通して、燃料電池の厚さ方向（図１４の左右方向）に延びる空気排出路（図示せず）が形成される。空気供給路に供給された空気は、各空気極１２０Ｂの金属部１１の連通気孔中を通過しながら電解質層１２１と触媒層の界面に酸素を供給し、反応により生成した水とともに空気排出路を通じて排出される。
【００４３】
すなわち、本実施形態の燃料電池は、２枚のガス拡散電極１２０間に電解質層１２１を挟み、これらの両面をセパレータ板１２２に覆うことにより、単独のセルが構成されている。そして、セパレータ板１２２を挟んで燃料極１２０Ａと空気極１２０Ｂとを配置することにより、これら燃料極１２０Ａと空気極１２０Ｂとを気密に隔てるとともにセパレータ板１２２を通じて電子のやりとりが行われる構成とすることができ、複数のセルを直列に接続した燃料電池を構成することができる。
【００４４】
なお、以上の実施形態において示した各構成部材、その諸形状や組み合わせ等は一例であって、本発明の趣旨から逸脱しない範囲において設計要求に基づき種々変更可能である。例えば、前記実施形態では、金属部１１をグリーンシートＧに基づいて形成したが、これに限らず例えば金属不織布でもよい。
【産業上の利用可能性】
【００４５】
金属多孔体の有効使用面積を確保しつつ、その取り扱い性の向上が図られた複合金属多孔体およびその製造方法を提供する。
【図面の簡単な説明】
【００４６】
【図１】本発明の複合金属多孔体を示す平面図である。
【図２】図１に示す複合金属多孔体のＡ部拡大図である。
【図３】複合金属多孔体の金属部を製造する方法の一例を示す模式図である。
【図４】図１に示す複合金属多孔体を製造するインサート射出成形用金型の要部を示す断面図である。
【図５】空気清浄機のフィルタとして用いた本発明の複合金属多孔体の例を示す斜視分解図である。
【図６】充填塔の充填物支持板として用いた本発明の複合金属多孔体の例を示す模式図である。
【図７】加湿器の吸水部材として用いた本発明の複合金属多孔体の例を示す模式図である。
【図８】電気集塵装置の電極および集塵フィルタとして用いた本発明の複合金属多孔体の例を示す模式図である。
【図９】ＣＰＵクーラのヒートシンクに用いた本発明の複合金属多孔体の例を示す模式図である。
【図１０】燃料電池のガス拡散電極として用いた本発明の複合金属多孔体の例を示す斜視図である。
【図１１】図１０に示すガス拡散電極を備えた燃料電池において、燃料供給部を一体化した例を示す模式図である。
【図１２】本発明の複合金属多孔体をガス拡散電極として用いた燃料電池の一例を示す斜視図である。
【図１３】本発明の複合金属多孔体をガス拡散電極として用いた燃料電池の他の例を示す斜視図である。
【図１４】本発明の複合金属多孔体をガス拡散電極として用いたスタック型の燃料電池の例を示す断面図である。
【図１５】図１４に示す燃料電池を構成する複合金属多孔体（燃料極）を示す平面図である。
【図１６】図１４に示す燃料電池を構成する複合金属多孔体（空気極）を示す平面図である。
【符号の説明】
【００４７】
１０  複合金属多孔体
１１  金属部
１２  樹脂部
４０  フィルタ（複合金属多孔体）
５０  充填物支持板（複合金属多孔体）
６０  吸水部材（複合金属多孔体）
７０  電極（複合金属多孔体）
７１  フィルタ（複合金属多孔体）
８０  放熱体（複合金属多孔体）
９０、９１、１１０、１２０  ガス拡散電極（複合金属多孔体）
【図１】
2006142622.tif 000003
【図２】
2006142622.tif 000004
【図３】
2006142622.tif 000005
【図４】
2006142622.tif 000006
【図５】
2006142622.tif 000007
【図６】
2006142622.tif 000008
【図７】
2006142622.tif 000009
【図８】
2006142622.tif 000010
【図９】
2006142622.tif 000011
【図１０】
2006142622.tif 000012
【図１１】
2006142622.tif 000013
【図１２】
2006142622.tif 000014
【図１３】
2006142622.tif 000015
【図１４】
2006142622.tif 000016
【図１５】
2006142622.tif 000017
【図１６】
2006142622.tif 000018